(57)【要約】    【課題】  特殊な材料を用いることなく、大規模な装置を設備することなく、積層鋼板による分割コア、ロータコアを安価に製造する。    【解決手段】  積層鋼板が積層され、該積層鋼板が一体化されモータコアが製造されるモータコアの製造方法に於いて、焼鈍工程（ＳＴＥＰ：０５）と、焼鈍工程後に積層された前記積層鋼板を接着する工程（ＳＴＥＰ：０６）とを具備する。    【選択図】          図１
2005287134.tif 000002
【特許請求の範囲】
【請求項１】
積層鋼板が積層され、該積層鋼板が一体化されモータコアが製造されるモータコアの製造方法に於いて、焼鈍工程と、焼鈍工程後に積層された前記積層鋼板を接着する工程とを具備することを特徴とするモータコアの製造方法。
【請求項２】
前記積層鋼板の接着は該積層鋼板間に接着剤を真空含浸させて行う請求項１のモータコアの製造方法。
【請求項３】
所要枚数の積層鋼板が、真空含浸により該積層鋼板間に浸透された接着剤により接着され一体化されて構成されたことを特徴とするモータコア。
【請求項４】
前記モータコアが所要に分割され、分割部分が所要枚数の前記積層鋼板により構成され、真空含浸により該積層鋼板間に浸透された接着剤により前記積層鋼板が接着され一体化された請求項３のモータコア。
【請求項５】
モータコアが所要枚数の積層鋼板の積層により構成され、真空含浸により該積層鋼板間に浸透された接着剤により前記積層鋼板が接着され一体化されたことを特徴とする高周波モータ。
【発明の詳細な説明】
【技術分野】
【０００１】
本発明は鉄板を積層して構成されるモータコアの製造方法及びモータコア及び該モータコアを用いた高周波モータに関するものである。
【背景技術】
【０００２】
モータコアの鉄損、例えばヒステリシス或は渦電流の発生による損失は、該モータコア用のコイルに印加する電流の周波数の２乗に比例して増大することが知られており、又鉄損特に渦電流の発生による損失は、モータコアを構成する鉄板（電磁鋼板）の板厚の２乗に比例して減少することも知られている。
【０００３】
この為、従来より高周波モータではモータコアを薄板の電磁鋼板を絶縁して積層して構成し、鉄損を減少させることが行われている。
【０００４】
モータの高速化に伴うモータの高周波化によって、電磁鋼板（以下積層鋼板と称す）の板厚の一層の薄肉化が進み、現在積層鋼板の板厚は０．３５ｍｍ以下、例えば０．１ｍｍにもなっている。
【０００５】
この為モータコアを製造する場合、製造の過程で或は製品として、多数積層された薄板の積層鋼板を一体化する必要があり、従来より積層鋼板を一体化する為の種々の手段が採られている。
【０００６】
例えば、特許文献１ではカシメにより積層鋼板を一体化しており、又特許文献２では積層鋼板間を熱融着性のガラス系無機物により接着している。又、その他溶接により積層鋼板を一体化する方法もある。
【０００７】
図３によりカシメを用いたモータコアの製造方法について説明する。
【０００８】
薄板の原板から積層鋼板の打抜きに合わせて帯状のスリットに切断し、該スリットから積層鋼板を金型等で打抜き加工する。
【０００９】
積層鋼板を重ね、カシメ型により所要箇所を押出し成形する等変形させ、積層鋼板間を噛合わせ一体化する（以下一体化したものをコアと称す）。
【００１０】
積層鋼板の打抜き加工、カシメ加工により加工歪みが発生する。加工歪みは、積層鋼板の磁気特性を劣化させるので、焼鈍が行われる。焼鈍は７００℃以上の温度で実施され、積層鋼板の歪みを除去し、磁気特性を回復させる。
【００１１】
焼鈍が完了することで、製品としてのコアが完成する。
【００１２】
カシメを用いたモータコアの製造方法では、カシメの為孔明け、押出し等積層鋼板を変形させる。この為カシメ部分では磁気が乱れ損失が発生するので、カシメ部分を磁気が流れない様にしなければならず、コア形状の制約、カシメ箇所の制限等設計上の制約或は発生させる磁気特性に制約が起きるという問題があった。
【００１３】
図４により、積層鋼板間を熱融着性のガラス系無機物により接着するモータコアの製造方法について説明する。
【００１４】
鋼板材料に熱融着性のガラス系無機物を塗布（コーティング）する。コーティングは薄板の原板の状態で全面に塗布するか、又は、薄板の原板から積層鋼板の打抜きに合わせて帯状のスリットに切断し、該スリットの全面に塗布する。
【００１５】
前記スリットから積層鋼板を金型等で打抜き加工する。打抜いた積層鋼板を重ねる。
【００１６】
打抜き加工時の加工歪みを除去する為の焼鈍を行う。焼鈍時の加熱により、ガラス系無機物が溶融して積層鋼板間を接着する。
【００１７】
焼鈍が完了することで、磁気特性が回復すると共に積層鋼板が接着により一体化し、コアが形成される。
【００１８】
ガラス系無機物により積層鋼板を接着するモータコアの製造方法では、ガラス系無機物をスリットに塗布する為の、大掛りな設備が必要となり、更に一般的にガラス系無機物には接着力がなく、特殊なガラス系無機物が必要となり、材料費が高くなる等、モータコアを安価に製作することができないという問題があった。
【００１９】
又、図５により、溶接により積層鋼板を一体化するモータコアの製造方法について説明する。
【００２０】
尚、積層鋼板の積層工程迄は上記したカシメを用いたモータコアの製造方法と同様である。
【００２１】
積層鋼板をコア状に積上げると、所要箇所を板厚方向に溶接して積層鋼板を一体化する。一体化後、コアの焼鈍を行う。尚、溶接部の組織の劣化等が問題となる場合は、焼鈍後に溶接を行う。
【００２２】
溶接により積層鋼板を一体化するモータコアの製造方法では、溶接部分で積層鋼板間が短絡することとなり、磁気が通過する部分は溶接を避けなければならず、溶接箇所に制約がある。又、ステータ側のコアとして複数部分に分割したものがあるが、斯かる分割型のコアでは、溶接箇所が多くなり、又磁気を通過する部分を避けて溶接することが困難になるので、実質的に溶接を用いることができないという問題があった。ロータ側のコアは磁界の中を回転するものであり、磁気を通過する部分を避けて溶接することが困難であり、溶接でモータコアを製造することができないという問題があった。
【００２３】
【特許文献１】特開２００３−２８９６３５号公報
【００２４】
【特許文献２】特開昭５４−１８０３号公報
【発明の開示】
【発明が解決しようとする課題】
【００２５】
本発明は斯かる実情に鑑み、特殊な材料を用いることなく、大規模な装置を設備することなく、積層鋼板による分割コア、ロータコアを安価に製造するモータコアの製造方法及びモータコアを提供し、更に該モータコアを用いた高周波モータを提供するものである。
【課題を解決するための手段】
【００２６】
本発明は、積層鋼板が積層され、該積層鋼板が一体化されモータコアが製造されるモータコアの製造方法に於いて、焼鈍工程と、焼鈍工程後に積層された前記積層鋼板を接着する工程とを具備するモータコアの製造方法に係るものである。
【００２７】
又本発明は、前記積層鋼板の接着は該積層鋼板間に接着剤を真空含浸させて行うモータコアの製造方法に係るものである。
【００２８】
又本発明は、所要枚数の積層鋼板が、真空含浸により該積層鋼板間に浸透された接着剤により接着され一体化されて構成されたモータコアに係るものである。
【００２９】
又本発明は、前記モータコアが所要に分割され、分割部分が所要枚数の前記積層鋼板により構成され、真空含浸により該積層鋼板間に浸透された接着剤により前記積層鋼板が接着され一体化されたモータコアに係るものである。
【００３０】
更に又本発明は、モータコアが所要枚数の積層鋼板の積層により構成され、真空含浸により該積層鋼板間に浸透された接着剤により前記積層鋼板が接着され一体化された高周波モータに係るものである。
【発明の効果】
【００３１】
本発明によれば、積層鋼板が積層され、該積層鋼板が一体化されモータコアが製造されるモータコアの製造方法に於いて、焼鈍工程と、焼鈍工程後に積層された前記積層鋼板を接着する工程とを具備するので、接着に特殊な接着剤を使用する必要がなく、又接着に大掛りな装置を必要とすることがなく、更にモータコアの磁気特性を損うことがない。
【００３２】
又本発明によれば、所要枚数の積層鋼板が、真空含浸により該積層鋼板間に浸透された接着剤により接着され一体化されて構成されたので、接着に特殊な接着剤を使用する必要がなく、又接着に大掛りな装置を必要とすることがなく、更にモータコアの磁気特性を損うことがない。
【００３３】
又本発明によれば、前記モータコアが所要に分割され、分割部分が所要枚数の前記積層鋼板により構成され、真空含浸により該積層鋼板間に浸透された接着剤により前記積層鋼板が接着され一体化されたので、分割型のモータコアに対しても、モータコアの磁気特性を損うことがない。
【００３４】
又本発明によれば、モータコアが所要枚数の積層鋼板の積層により構成され、真空含浸により該積層鋼板間に浸透された接着剤により前記積層鋼板が接着され一体化されたので、安価で磁気特性に優れた高周波モータとすることができる等の優れた効果を発揮する。
【発明を実施するための最良の形態】
【００３５】
以下、図面を参照しつつ本発明を実施する為の最良の形態を説明する。
【００３６】
図１を参照しつつ本発明に係るモータコアの製造方法について説明する。
【００３７】
薄板の原板に絶縁膜を形成する。尚、絶縁膜は、薄板製造時に形成され、薄板は絶縁膜が形成されたものが供給されるので、モータコア製作時には絶縁膜の形成工程は省略できる。
【００３８】
原板から積層鋼板の打抜きに合わせて帯状のスリットに切断し（ＳＴＥＰ：０１）、該スリットから積層鋼板を金型等で打抜き加工する（ＳＴＥＰ：０２）。
【００３９】
前記積層鋼板をコア状に積上げ（ＳＴＥＰ：０３）、簡単な治具により仮固定する（ＳＴＥＰ：０４）。
【００４０】
尚、治具としては積上げられた積層鋼板をクランプするもの、或は積層鋼板が打抜かれると同時にケースに収納され、該ケースによって一体化される様にしたもの等である。積層鋼板を仮固定することで、以下の工程を進行させる場合の取扱い性が向上する。
【００４１】
仮固定された状態で、積層鋼板を７００℃以上で焼鈍し（ＳＴＥＰ：０５）、加工歪みを除去し、磁気特性を回復させる。上記した絶縁膜は、焼鈍により劣化せず、絶縁特性を維持している。
【００４２】
仮固定した状態で、積層鋼板間に真空含浸により、接着剤を染込ませ、積層鋼板間を接着する（ＳＴＥＰ：０６）。
【００４３】
接着剤としては、エポキシ系樹脂、ポリイミド系樹脂、シリコン系樹脂等の有機樹脂を用いることができる。
【００４４】
又、高周波モータに用いられた場合に要求される耐熱性としては２００℃以上を求められることがあるが、上記した有機樹脂の接着剤の中には、耐熱用として、２５０℃以上でも保つものがあり、有機樹脂の接着剤の使用が可能である。
【００４５】
又、真空含浸は積層鋼板間を真空として積層鋼板間に接着剤を浸透させる方法であり、例えば一体化された積層鋼板を処理槽で真空引し、その後に液状の樹脂を処理槽に移して、真空状態の積層鋼板を接着剤液に浸し、積層鋼板間に接着剤を浸透させる。或は、一体化された積層鋼板を接着剤液に浸し、処理槽で共に真空引し、積層鋼板間に接着剤を浸透させる等種々の方法が考えられる。
【００４６】
接着が完了した時点で、仮固定用の治具を除去し、モータコアを完成させる。
【００４７】
尚、焼鈍は積層鋼板を一体化せずに、個々の状態で焼鈍し、その後一体化してもよい。その際、接着剤を積層鋼板の面に塗布してコア状に積上げ、更に真空槽で真空引してもよい。この場合も、真空引（真空含浸）することで積層鋼板間に接着剤が均等に浸透する。
【００４８】
図２は、分割型のモータコア１を示している。
【００４９】
該モータコア１はステータ側のモータコアを示しており、該モータコア１はティース部２とヨーク部３に分割され、該ヨーク部３は更に円周に沿って所要等分（図示では４等分）され、４つのヨーク４によって構成されている。前記ティース部２及び前記ヨーク４は、それぞれ上記したモータコアの製造方法によって製造されている。
【００５０】
前記ヨーク部３は円筒形状をしており、内面には中心線と平行に連結溝５が形成されている。
【００５１】
又、前記ティース部２は中心円筒部６から前記連結溝５と同数のティース７が、等角度間隔で放射状に形成され、該ティース７の先端が前記連結溝５と嵌合可能となっている。
【００５２】
前記モータコア１を組立てる場合は、前記ティース部２に外方からヨーク部３を取付ける。この際、前記ティース７を前記連結溝５に嵌込むことで、前記ティース部２と前記ヨーク部３の位置決め接合が簡単に行える。又、前記ティース部２と前記ヨーク部３との接合は、前記連結溝５と前記ティース７の嵌合のみであり、該ティース７に半径方向の圧縮力は作用せず、又前記ヨーク部３は円周方向に分割されているので、該ヨーク部３にも円周方向の圧縮力は発生しない。従って、前記モータコア１には組立てによる無用の応力の発生がなく、磁気特性を損うことはない。
【００５３】
更に、前記ティース部２、前記ヨーク部３は、積層鋼板が接着剤で一体化され、又積層鋼板間は完全に絶縁されているので、磁気の流れを阻害する要素、磁気を短絡させる要素がなく、鉄損が少なく、磁気特性の優れたモータコア１を構成することができる。
【図面の簡単な説明】
【００５４】
【図１】本発明の実施の形態を示すフローチャートである。
【図２】本発明に係るモータコアを示す斜視図である。
【図３】従来例のモータコアの製造方法を示すフローチャートである。
【図４】他の従来例のモータコアの製造方法を示すフローチャートである。
【図５】他の従来例のモータコアの製造方法を示すフローチャートである。
【符号の説明】
【００５５】
１              モータコア
２              ティース部
３              ヨーク部
４              ヨーク
５              連結溝
６              中心円筒部
７              ティース
【図１】
2005287134.tif 000003
【図２】
2005287134.tif 000004
【図３】
2005287134.tif 000005
【図４】
2005287134.tif 000006
【図５】
2005287134.tif 000007